【手続補正書】
【提出日】平成23年10月20日(2011.10.20)
【手続補正１】
【補正対象書類名】特許請求の範囲
【補正対象項目名】全文
【補正方法】変更
【補正の内容】
【特許請求の範囲】
【請求項１】
以下の構成物質から構成されるポリアミド成形材料であって、
（Ａ）ＰＡ１０１０、ＰＡ１０１２、ＰＡ１０１４、ＰＡ１２１０、ＰＡ１２１２、ＰＡ１２１４、ＰＡ１２及びＰＡ１１の群、並びに、これらの系の２種以上の混合物から選択される、２５〜７０質量％の脂肪族ポリアミド；
（Ｂ）ＭＡＣＭ９〜３６、ＭＡＣＭ９〜３６／ＰＡＣＭ９〜３６、ＭＡＣＭＩ／１２、及び、ＭＡＣＭＩ／ＭＡＣＭＴ／１２の群、並びに、これらの系の２種以上の混合物から選択される、８〜３５質量％の透明ポリアミド；
（Ｃ）１０〜６０質量％の強化剤；
（Ｄ）０〜３０質量％の微粒子及び／又は層状フィラー；
（Ｅ）０〜３質量％のアジュバント及び／又は添加剤：
ここで、構成成分（Ａ）〜（Ｅ）の和は、合計１００質量％となり、
使用される強化剤（Ｃ）は、少なくとも部分的に、
円形の断面積を有する繊維、又は、断面の主軸対断面の短軸の寸法比が２未満である繊維である、
ポリアミド成形材料。
【請求項２】
構成成分（Ａ）が、ＰＡ１２である、請求項１に記載のポリアミド成形材料。
【請求項３】
構成成分（Ｂ）が、ＭＡＣＭ１２、ＭＡＣＭ１４、ＭＡＣＭ１６、ＭＡＣＭ１８、ＭＡＣＭＩ／１２、若しくは、ＭＡＣＭＩ／ＭＡＣＭＴ／１２であるか、又は、これらの系の２種以上の混合物である、請求項１又は２に記載のポリアミド成形材料。
【請求項４】
構成成分（Ｃ）の繊維が、ガラス繊維、カーボン繊維、ボロン繊維、アラミド繊維、及び、玄武岩繊維の群、並びに、これらの繊維の混合物から選択される、請求項１〜３のいずれかに記載のポリアミド成形材料。
【請求項５】
構成成分（Ｃ）が、対応して構成されたガラス繊維から形成される、請求項１〜４のいずれかに記載のポリアミド成形材料。
【請求項６】
ポリアミド成形材料中の構成成分（Ａ）対構成成分（Ｂ）の比は、２〜５の範囲である、請求項１〜５のいずれかに記載のポリアミド成形材料。
【請求項７】
透明ポリアミド（Ｂ）が、
１．３〜２．０の溶液粘度（ηrel）、及び／又は、９０℃超過のガラス転移温度Ｔgを有する、請求項１〜６のいずれかに記載のポリアミド成形材料。
【請求項８】
透明ポリアミド（Ｂ）が、
４〜４０Ｊ／ｇの範囲の融解エンタルピーを有する微晶質ポリアミド及び／又はコポリアミドである、請求項１〜７のいずれかに記載のポリアミド成形材料。
【請求項９】
構成成分（Ａ）のポリアミドが、
１．５〜３．０のηrel範囲の溶液粘度を有する、請求項１〜８のいずれかに記載のポリアミド成形材料。
【請求項１０】
構成成分（Ａ）のポリアミドが、５０質量％以下のガラス繊維の割合で、１．８〜２．０の溶液粘度ηrelを有する、
請求項１〜９のいずれかに記載のポリアミド成形材料。
【請求項１１】
構成成分（Ａ）のポリアミドが、
釣合った末端基比を有するか、又は、
カルボキシル末端基が過剰に存在する、請求項１〜１０のいずれかに記載のポリアミド成形材料。
【請求項１２】
構成成分（Ａ）が、３０〜５０質量％の範囲で存在し、
構成成分（Ｂ）が、８〜２８質量％の範囲で存在する、請求項１〜１１のいずれかに記載のポリアミド成形材料。
【請求項１３】
構成成分（Ａ）、（Ｂ）及び（Ｅ）の和が、４５〜８５質量％の範囲であるのに対して、
構成成分（Ｃ）及び（Ｄ）の和が、１５〜５５質量％の範囲である請求項１〜１２のいずれかに記載のポリアミド成形材料。
【請求項１４】
構成成分（Ｃ）が、
２５〜５５質量％の範囲で存在する、請求項１〜１３のいずれかに記載のポリアミド成形材料。
【請求項１５】
ポリアミド成形材料が、
成形品に加工される場合に、
６０℃より高い温度での飲料水の保存又は輸送用に設計され、
その場合、第７回目の抽出における溶存有機炭素の総濃度が、１２．５ｍｇＣ／ｍ2ｄの値を超えない、
請求項１〜１４のいずれかに記載のポリアミド成形材料。
【請求項１６】
ポリアミド成形材料が、
成形品に加工される場合に、
８０℃より高い温度での飲料水の保存又は輸送用に設計され、
その場合、第７回目の抽出における溶存有機炭素の総濃度が、１２．５ｍｇＣ／ｍ2ｄの値を超えない、
請求項１〜１５のいずれかに記載のポリアミド成形材料。
【請求項１７】
構成成分（Ａ）及び（Ｂ）の混合物が、
架橋添加剤を添加して、又は、添加しないで、少なくとも部分的に架橋される、
請求項１〜１６のいずれかに記載のポリアミド成形材料。
【請求項１８】
構成成分（Ｄ）が、
フィラーを含み、表面処理済みの形態であってもよく、以下の群及びこの群からの要素の混合物から選択される請求項１〜１７のいずれかに記載のポリアミド成形材料：
タルク、雲母、シリケート、石英、二酸化チタン、ケイ灰石、カオリン、アモルファスシリカ、炭酸マグネシウム、水酸化マグネシウム、チョーク、生石灰、長石、硫酸バリウム、固体ガラスビーズ及び中空ガラスビーズ、及び、すりガラス、特に、つやなしのすりガラス繊維、永久磁石、及び、磁化可能な金属化合物及び合金。
【請求項１９】
構成成分（Ｅ）の割合が、
合計最大１．０質量％である、請求項１〜１８のいずれかに記載のポリアミド成形材料。
【請求項２０】
構成成分（Ｂ）から製造される厚み２ｍｍのスラブの６００ｎｍの波長で測定される光透過率が、
少なくとも８８％である、請求項１〜１９のいずれかに記載のポリアミド成形材料。
【請求項２１】
８０℃かそれより高い領域での飲料水の輸送及び／又は保存用の成形品であって、請求項１〜１７のいずれかに記載の成形材料を用いて製造される成形品。
【請求項２２】
少なくとも１つの領域が、
目的通りに使用する場合に、直接飲料水に曝される、請求項２１に記載の成形品。
【請求項２３】
請求項１〜２０のいずれかに記載のポリアミド成形材料の使用であって、
成形品を製造するためのポリアミド成形材料の使用。
【手続補正２】
【補正対象書類名】明細書
【補正対象項目名】００４２
【補正方法】変更
【補正の内容】
【００４２】
比較例ＣＥ４の成形材料、及び実施例Ｅ７及びＥ９の成形材料から製造された成形品は、電子を用いた放射線によって架橋された（放射線量：６６ｋＧｙ）。
移行率（ＴＯＣ）は、架橋によって有意に低下されうる。しかしながら、Ｎ１２マトリックス単独での架橋は、要求される低い移行率を達成するのに不十分である。これは、比較例ＣＥ３及びＣＥ４から示される。架橋と透明ポリアミドの添加との組み合わせのみが、ＴＯＣに関する記載された問題を解決する。しかしながら、低い移行値は、架橋成形品中の低濃度の透明ポリアミドにより既に達成されている。これは、実施例Ｅ１及びＥ７の比較によって示される。同じ割合の透明ポリアミド（ＰＡタイプＤ）のために、架橋されていない成形材料（Ｅ１）は、１２ｍｇ  Ｃ／ｍ2ｄの第７回目の移行におけるＴＯＣを有する。その一方で、架橋成形材料（Ｅ７）の移行率は、たった６ｍｇ  Ｃ／ｍ2ｄであり、すなわち、移行率は、架橋によって半分になる。
実施例Ｅ８とＥ９との比較は、本発明の成形品の架橋が内圧ストレス下での長期の性能を十分に改良することを示す（２倍以上の試験ストレスを可能にする）。
次に、本発明の態様を示す。
１．  以下の構成物質から構成されるポリアミド成形材料であって、
（Ａ）ＰＡ１０１０、ＰＡ１０１２、ＰＡ１０１４、ＰＡ１０１８、ＰＡ１２１０、ＰＡ１２１２、ＰＡ１２１４、ＰＡ１２１８、ＰＡ１２及びＰＡ１１の群、並びに、これらの系の２種以上の混合物から選択される、２５〜７０質量％の脂肪族ポリアミド；
（Ｂ）ＭＡＣＭ９〜３６、ＭＡＣＭ９〜３６／ＰＡＣＭ９〜３６、ＭＡＣＭＩ／１２、及び、ＭＡＣＭＩ／ＭＡＣＭＴ／１２の群、並びに、これらの系の２種以上の混合物から選択される、８〜３５質量％の透明ポリアミド；
（Ｃ）１０〜６０質量％の強化剤；
（Ｄ）０〜３０質量％の微粒子及び／又は層状フィラー；
（Ｅ）０〜３質量％のアジュバント及び／又は添加剤：
ここで、構成成分（Ａ）〜（Ｅ）の和は、合計１００質量％となり、
使用される強化剤（Ｃ）は、少なくとも部分的に、
円形の断面積を有する繊維、又は、断面の主軸対断面の短軸の寸法比が２未満である繊維である、
ポリアミド成形材料。
２．  構成成分（Ａ）が、ＰＡ１２である、上記１に記載のポリアミド成形材料。
３．  構成成分（Ｂ）が、ＭＡＣＭ１２、ＭＡＣＭ１４、ＭＡＣＭ１６、ＭＡＣＭ１８、ＭＡＣＭＩ／１２、若しくは、ＭＡＣＭＩ／ＭＡＣＭＴ／１２であるか、又は、これらの系の２種以上の混合物である、上記１又は２に記載のポリアミド成形材料。
４．  構成成分（Ｃ）の繊維が、ガラス繊維、カーボン繊維、ボロン繊維、アラミド繊維、及び、玄武岩繊維の群、並びに、これらの繊維の混合物から選択される、上記１〜３のいずれかに記載のポリアミド成形材料。
５．  構成成分（Ｃ）が、対応して構成されたガラス繊維から主に（好ましくは本質的に完全に）、形成される、上記１〜４のいずれかに記載のポリアミド成形材料。
６．  ポリアミド成形材料中の構成成分（Ａ）対構成成分（Ｂ）の比は、２〜５の範囲であり、好ましくは２．５〜４の範囲である、上記１〜５のいずれかに記載のポリアミド成形材料。
７．  透明ポリアミド（Ｂ）が、
１．３〜２．０、特に好ましくは１．４０〜１．８５の溶液粘度（ηrel）、及び／又は、９０℃超過、好ましくは１１０℃超過、特に好ましくは１３０℃超過のガラス転移温度Ｔgを有する、上記１〜６のいずれかに記載のポリアミド成形材料。
８．  透明ポリアミド（Ｂ）が、
４〜４０Ｊ／ｇの範囲、特に４〜２５Ｊ／ｇの範囲の融解エンタルピーを有する微晶質ポリアミド及び／又はコポリアミドである、上記１〜７のいずれかに記載のポリアミド成形材料。
９．  構成成分（Ａ）のポリアミド（好ましくはＰＡ１２に選ばれる）、が、
１．５〜３．０のηrel範囲、好ましくは１．６〜２．６のηrel範囲、特に１．６〜２．０のηrel範囲の溶液粘度を有する、上記１〜８のいずれかに記載のポリアミド成形材料。
１０．  構成成分（Ａ）のポリアミド（好ましくはＰＡ１２として選ばれる）が、５０質量％以下のガラス繊維の割合で、１．８〜２．０の溶液粘度ηrelを有し、
一層高度な強化成形材料のために、１．６〜１．８の溶液粘度ηrelを有する、
上記１〜９のいずれかに記載のポリアミド成形材料。
１１．  構成成分（Ａ）のポリアミド（好ましくはＰＡ１２に選ばれる）が、
釣合った末端基比を有するか、又は、
カルボキシル末端基が過剰に存在する（ここで、アミノ末端基の濃度は、好ましくは５〜７０ｍｍｏｌ／ｋｇの範囲、更に好ましくは５〜５０ｍｍｏｌ／ｋｇの範囲、特に５〜３０ｍｍｏｌ／ｋｇの範囲であり、及び／又は、カルボキシル末端基の濃度は、好ましくは５０〜１５０ｍｍｏｌ／ｋｇの範囲、更に好ましくは６０〜１２０ｍｍｏｌ／ｋｇの範囲、最も好ましくは６０〜９０ｍｍｏｌ／ｋｇの範囲である）、上記１〜１０のいずれかに記載のポリアミド成形材料。
１２．  構成成分（Ａ）が、３０〜５０質量％の範囲、好ましくは３０〜４０質量％の範囲で存在し、
構成成分（Ｂ）が、８〜２８質量％の範囲、好ましくは１０〜２２質量％の範囲で存在する、上記１〜１１のいずれかに記載のポリアミド成形材料。
１３．  構成成分（Ａ）、（Ｂ）及び（Ｅ）の和が、４５〜８５質量％の範囲であるのに対して、
構成成分（Ｃ）及び（Ｄ）の和が、１５〜５５質量％の範囲である上記１〜１２のいずれかに記載のポリアミド成形材料。
１４．  構成成分（Ｃ）が、
２５〜５５質量％の範囲で存在し、好ましくは３５〜５５質量％の範囲で存在し、特に好ましくはガラス繊維の形態である、上記１〜１３のいずれかに記載のポリアミド成形材料。
１５．  ポリアミド成形材料が、
成形品に加工される場合に、
高温、好ましくは６０℃超過温度での飲料水の保存又は輸送用に設計され、
その場合、第７回目の抽出における溶存有機炭素の総濃度が、特に好ましくは１２．５ｍｇＣ／ｍ2ｄの値を超えない、
上記１〜１４のいずれかに記載のポリアミド成形材料。
１６．  ポリアミド成形材料が、
成形品に加工される場合に、
８０℃より高い温度、好ましくは、８５℃±２℃より高い温度での飲料水の保存又は輸送用に設計され、
その場合、第７回目の抽出における溶存有機炭素の総濃度が、特に好ましくは１２．５ｍｇＣ／ｍ2ｄの値を超えない、
上記１〜１５のいずれかに記載のポリアミド成形材料。
１７．  構成成分（Ａ）及び（Ｂ）の混合物が、
架橋添加剤を添加して、又は、添加しないで、特に放射線誘導架橋で、少なくとも部分的に架橋され、
ここで、架橋添加剤は、好ましくはＴＡＩＣ、及び／又は、好ましくはＴＭＰＴＭＡ、及び／又は、ＴＭＰＴＡであり、特に、１〜５％の範囲の割合である、上記１〜１６のいずれかに記載のポリアミド成形材料。
１８．  構成成分（Ｄ）が、
フィラーを含み、表面処理済みの形態であってもよく、以下の群及びこの群からの要素の混合物から選択される上記１〜１７のいずれかに記載のポリアミド成形材料：
タルク、雲母、シリケート、石英、二酸化チタン、ケイ灰石、カオリン、アモルファスシリカ、炭酸マグネシウム、水酸化マグネシウム、チョーク、生石灰、長石、硫酸バリウム、固体ガラスビーズ及び中空ガラスビーズ、及び、すりガラス、特に、つやなしのすりガラス繊維、永久磁石、及び、磁化可能な金属化合物及び合金。
１９．  構成成分（Ｅ）の割合、更に特別には安定化添加剤の割合が、
合計最大１．０質量％、好ましくは最大０．５質量％である、上記１〜１８のいずれかに記載のポリアミド成形材料。
２０．  構成成分（Ｂ）から製造される厚み２ｍｍのスラブの６００ｎｍの波長で測定される光透過率が、
少なくとも８８％であり、好ましくは少なくとも９０％である、上記１〜１９のいずれかに記載のポリアミド成形材料。
２１．  高温、好ましくは８０℃かそれより高い領域での飲料水の輸送及び／又は保存用の成形品、特に、接極子、付属部品、ハウジング、ミキサー、タップ、フィルターハウジング、水量計、水量計構成部品（軸受、プロペラ、ペデスタル）、バルブ、バルブ構成部品（ハウジング、遮断ボール、羽根、シリンダー)、ディストリビューター、カートリッジ、ポンプ、ポンプ構成部品（例えば、ペダル車輪、羽根車)、導管又は容器、又は、これらの構成要素又は要素であって、上記１〜１７のいずれかに記載の成形材料を用いて製造される成形品。
２２．  少なくとも１つの領域（好ましくはコーティング又は断片の形態における）が、
目的通りに使用する場合に、本質的に直接飲料水に曝される、上記２１に記載の成形品。
２３．  上記１〜２０のいずれかに記載のポリアミド成形材料の使用であって、
成形品、
特に、高温、好ましくは８０℃かそれより高い領域での、特に、飲料水の輸送及び／又は保存用の構成部品、
特に、接極子、付属部品、ハウジング、ミキサー、タップ、フィルターハウジング、水量計、水量計構成部品（軸受、プロペラ、ペデスタル）、バルブ、バルブ構成部品（ハウジング、遮断ボール、羽根、シリンダー)、ディストリビューター、カートリッジ、ポンプ、ポンプ構成部品（例えば、ペダル車輪、羽根車)、導管又は容器、又は、これらの構成要素又は要素、
を製造するためのポリアミド成形材料の使用。